(57)【要約】  本発明は、低分子量の化合物の含有量が少なく且つ多分散度が十分に小さい、架橋性基を有する高分子化合物の製造方法を提供することを目的とする。架橋性基を有する高分子化合物の製造方法であって、（１）遷移金属錯体の存在下、溶媒中で、単量体成分を重合させることにより、架橋性基を有する第一の高分子化合物を得る工程、ここで、前記単量体成分は架橋性基を有する単量体を含む、並びに、（２）第一の溶媒と前記第一の高分子化合物とを含む溶液、及び、第二の溶媒を混合した後、２以上の層に分離させ、ポリスチレン換算の重量平均分子量が最も大きい高分子化合物を含む層を選別することにより、架橋性基を有する第二の高分子化合物を得る工程、ここで、前記第一の溶媒は工程（１）で用いた溶媒と同種の溶媒を含み、前記第二の溶媒は前記第一の高分子化合物に対して貧溶媒であり、前記２以上の層の各層に含まれる溶媒は実質的に有機溶媒である、を含む、高分子化合物の製造方法。【特許請求の範囲】
【請求項１】
架橋性基を有する高分子化合物の製造方法であって、
（１）遷移金属錯体の存在下、溶媒中で、単量体成分を重合させることにより、架橋性基を有する第一の高分子化合物を得る工程、ここで、前記単量体成分は架橋性基を有する単量体を含む、並びに、
（２）第一の溶媒と前記第一の高分子化合物とを含む溶液、及び、第二の溶媒を混合した後、２以上の層に分離させ、ポリスチレン換算の重量平均分子量が最も大きい高分子化合物を含む層を選別することにより、架橋性基を有する第二の高分子化合物を得る工程、ここで、前記第一の溶媒は工程（１）で用いた溶媒と同種の溶媒を含み、前記第二の溶媒は前記第一の高分子化合物に対して貧溶媒であり、前記２以上の層の各層に含まれる溶媒は実質的に有機溶媒である、
を含む、高分子化合物の製造方法。
【請求項２】
前記単量体成分が、式（１）で表される化合物及び式（２）で表される化合物であり、且つ、
前記第一の高分子化合物及び前記第二の高分子化合物が、それぞれ、式（３）で表される構成単位と式（４）で表される構成単位とを含む高分子化合物である、請求項１に記載の高分子化合物の製造方法。
2018225674.tif 000032
［式中、
ａ及びｂは、それぞれ独立に、０〜２の整数を表す。
Ａｒ１、Ａｒ２、Ａｒ４及びＡｒ５は、それぞれ独立に、２価の芳香族炭化水素基、２価の複素環基、又は２価の芳香族炭化水素基と２価の複素環基が結合した基を表し、これらの基は置換基を有していてもよい。Ａｒ２又はＡｒ５が複数存在する場合、それらは各々同一又は異なっていてもよい。
Ａｒ３及びＡｒ６は、それぞれ独立に、１価の芳香族炭化水素基、又は１価の複素環基を表し、これらの基は置換基を有していてもよい。Ａｒ３又はＡｒ６が複数存在する場合、それらは各々同一又は異なっていてもよい。
ただし、Ａｒ１、Ａｒ２、Ａｒ３、Ａｒ４、Ａｒ５又はＡｒ６のうちの少なくとも一つは、置換基として架橋性基を含む基を有する。
Ｘ１は、塩素原子、臭素原子、ヨウ素原子、又は−Ｏ−Ｓ（＝Ｏ）2Ｒa1を表す。Ｒa1は、アルキル基又はアリール基を表し、これらの基は置換基を有していてもよい。複数存在するＸ1は、同一又は異なっていてもよい。
Ｘ2は、−Ｂ（ＯＨ）2、ボラン残基、ホウ酸エステル残基、又は−ＢＦ3Ｔを表す。Ｔは、リチウム原子、ナトリウム原子、カリウム原子、ルビジウム原子、又はセシウム原子を表す。複数存在するＸ2は、同一又は異なっていてもよい。］
【請求項３】
前記架橋性基を含む基が、式（５）で表される基である、請求項２に記載の高分子化合物の製造方法。
2018225674.tif 000033
［式中、
Ｌは、単結合、或いは、−(ＣＨ２)−、−Ｏ−、−Ｓ−、−(ＣＯ)−、−(Ｃ６Ｈ４)−、又はこれらから選ばれる２個以上の基が結合した２価の基を表す。但し、−Ｏ−同士、−Ｓ−同士、並びに、−Ｏ−及び−Ｓ−は、互いに直接結合しない。
ｎは１〜５の整数を表す。
Ｙは架橋性基を表す。Ｙが複数存在する場合、それらは同一でも異なっていてもよい。］
【請求項４】
前記式（５）において、
Ｌが、−（ＣＨ２）ｍ−、−（ＣＨ２）ｐ−（Ｃ６Ｈ４）−（ＣＨ２）ｑ−、−（ＣＨ２）ｒ−Ｏ−（ＣＨ２）ｓ−、又は−（ＣＨ２）ｔ−（Ｃ６Ｈ４）−Ｏ−（ＣＨ２）u−であり、
ｍは０〜２０の整数を表し、ｐは０〜１０の整数を表し、ｑは０〜１０の整数を表し、ｒは０〜１０の整数を表し、ｓは０〜１０の整数を表し、ｔは０〜１０の整数を表し、ｕは０〜１０の整数を表す、
請求項３に記載の高分子化合物の製造方法。
【請求項５】
前記式（５）において、
Ｙで表される架橋性基が、架橋性基群Ａから選択される基である、請求項３又は４に記載の高分子化合物の製造方法。
＜架橋性基群Ａ＞
2018225674.tif 000034
［式中、
これらの基はそれぞれ、アルキル基及びアリール基からなる群より選ばれる置換基を有していてもよい。
ｎＸＬは、０〜５の整数を表す。ｎＸＬが複数存在する場合、それらは同一でも異なっていてもよい。
ＲＸＬは、−(ＣＨ２)−、−Ｏ−、−Ｓ−、−(ＣＯ)−、又はこれらから選ばれる２個以上の基が結合した２価の基を表す。但し、−Ｏ−同士、−Ｓ−同士、並びに、−Ｏ−及び−Ｓ−は、互いに直接結合しない。ＲＸＬが複数存在する場合、それらは同一でも異なっていてもよい。
＊はＬとの結合部位である。］
【請求項６】
前記遷移金属錯体が、
トリアルキルホスフィン、ジアルキルモノアリールホスフィン、モノアルキルジアリールホスフィン、及びトリアリールホスフィンからなる群から選択される少なくとも１種の配位子（当該ホスフィン上のアリール基はそれぞれ独立に、アルキル基、アルコキシ基、フェニル基（当該フェニル基は、アルキル基及びアルコキシ基からなる群より選ばれる１〜３個の置換基を有していてもよい）、及び置換アミノ基からなる群より選ばれる１〜３個の置換基を有していてもよい）と、
パラジウムとを含むパラジウム錯体である、
請求項１〜５のいずれか一項に記載の高分子化合物の製造方法。
【請求項７】
前記架橋性基が、式（ＸＬ−１）及び式（ＸＬ−１６）からなる群から選ばれる基である、請求項５又は６に記載の高分子化合物の製造方法。
【請求項８】
前記第一の溶媒が芳香族炭化水素溶媒であり、前記第二の溶媒がアルコール溶媒である、請求項１〜７のいずれか一項に記載の高分子化合物の製造方法。
【請求項９】
前記第一の溶媒及び架橋性基を有する第一の高分子化合物を含む溶液１００重量部に対して、前記第二の溶媒２０〜３００重量部を使用する、請求項１〜８のいずれか一項に記載の高分子化合物の製造方法。
【請求項１０】
前記工程（２）の前に、前記工程（１）で得られた前記第一の高分子化合物を吸着精製する工程を含む、請求項１〜９のいずれか一項に記載の高分子化合物の製造方法。
【発明の詳細な説明】
【技術分野】
【０００１】
本発明は、高分子化合物の製造方法に関する。
【背景技術】
【０００２】
有機エレクトロルミネッセンス素子等の材料として、例えば、高分子化合物が用いられている。当該有機エレクトロルミネッセンス素子の特性を向上させるために、当該高分子化合物は、低分子量の化合物の含有量が少なく、且つ、多分散度（Mw/Mn）が小さいことが望ましい。【０００３】
高分子化合物は、例えば、遷移金属錯体の存在下、芳香族ジボロン酸と芳香族ジハロゲン化物とを鈴木カップリング反応させることにより合成することができる。例えば、非特許文献１には、フルオレンのジボロン酸とトリアリールアミンのジブロモ体とを、鈴木カップリング反応させて合成する方法が報告されている。しかし、この方法では、多分散度が十分に小さい高分子化合物を得ることが困難であった。【０００４】
また、有機エレクトロルミネッセンス素子等の製造において、湿式成膜法を用いて有機薄膜の積層化を行う場合、有機薄膜の形成に架橋性基を有する高分子化合物を用いることが報告されている（例えば、特許文献１、２）。
【先行技術文献】
【特許文献】
【０００５】
【特許文献１】特開2009-287000号公報
【特許文献２】特開2009-263665号公報
【非特許文献】
【０００６】
【非特許文献１】RSC Advances, 2015, 5, p101826-101833
【発明の概要】
【発明が解決しようとする課題】
【０００７】
本発明は、低分子量の化合物の含有量が少なく、且つ、多分散度が十分に小さい、架橋性基を有する高分子化合物の製造方法を提供することを目的とする。
【課題を解決するための手段】
【０００８】
本発明は、以下の［１］〜［１０］を提供する。
［１］  架橋性基を有する高分子化合物の製造方法であって、
（１）遷移金属錯体の存在下、溶媒中で、単量体成分を重合させることにより、架橋性基を有する第一の高分子化合物を得る工程、ここで、前記単量体成分は架橋性基を有する単量体を含む、並びに、
（２）第一の溶媒と前記第一の高分子化合物とを含む溶液、及び、第二の溶媒を混合した後、２以上の層に分離させ、ポリスチレン換算の重量平均分子量が最も大きい高分子化合物を含む層を選別することにより、架橋性基を有する第二の高分子化合物を得る工程、ここで、前記第一の溶媒は工程（１）で用いた溶媒と同種の溶媒を含み、前記第二の溶媒は前記第一の高分子化合物に対して貧溶媒であり、前記２以上の層の各層に含まれる溶媒は実質的に有機溶媒である、
を含む、高分子化合物の製造方法。
［２］  前記単量体成分が、式（１）で表される化合物及び式（２）で表される化合物であり、且つ、
前記第一の高分子化合物及び前記第二の高分子化合物が、それぞれ、式（３）で表される構成単位と式（４）で表される構成単位とを含む高分子化合物である、［１］に記載の高分子化合物の製造方法。
2018225674.tif 000002
［式中、
ａ及びｂは、それぞれ独立に、０〜２の整数を表す。
Ａｒ１、Ａｒ２、Ａｒ４及びＡｒ５は、それぞれ独立に、２価の芳香族炭化水素基、２価の複素環基、又は２価の芳香族炭化水素基と２価の複素環基が結合した基を表し、これらの基は置換基を有していてもよい。Ａｒ２又はＡｒ５が複数存在する場合、それらは各々同一又は異なっていてもよい。
Ａｒ３及びＡｒ６は、それぞれ独立に、１価の芳香族炭化水素基、又は１価の複素環基を表し、これらの基は置換基を有していてもよい。Ａｒ３又はＡｒ６が複数存在する場合、それらは各々同一又は異なっていてもよい。
ただし、Ａｒ１、Ａｒ２、Ａｒ３、Ａｒ４、Ａｒ５又はＡｒ６のうち少なくとも一つは、置換基として架橋性基を含む基を有する。
Ｘ１は、塩素原子、臭素原子、ヨウ素原子、又は−Ｏ−Ｓ（＝Ｏ）2Ｒa1を表す。Ｒa1は、アルキル基又はアリール基を表し、これらの基は置換基を有していてもよい。複数存在するＸ1は、同一又は異なっていてもよい。
Ｘ2は、−Ｂ（ＯＨ）2、ボラン残基、ホウ酸エステル残基、又は−ＢＦ3Ｔを表す。Ｔは、リチウム原子、ナトリウム原子、カリウム原子、ルビジウム原子、又はセシウム原子を表す。複数存在するＸ2は、同一又は異なっていてもよい。］
［３］  前記架橋性基を含む基が、式（５）で表される基である、［２］に記載の高分子化合物の製造方法。
2018225674.tif 000003
［式中、
Ｌは、それぞれ独立に、単結合、或いは、−(ＣＨ２)−、−Ｏ−、−Ｓ−、−(ＣＯ)−、−(Ｃ６Ｈ４)−、又はこれらから選ばれる２個以上の基が結合した２価の基を表す。但し、−Ｏ−同士、並びに、−Ｓ−同士、−Ｏ−及び−Ｓ−は、互いに直接結合しない。
ｎは１〜５の整数を表す。
Ｙは架橋性基を表す。Ｙが複数存在する場合、それらは同一でも異なっていてもよい。］
［４］  前記式（５）において、
Ｌが、−（ＣＨ２）ｍ−、−（ＣＨ２）ｐ−（Ｃ６Ｈ４）−（ＣＨ２）ｑ−、−（ＣＨ２）ｒ−Ｏ−（ＣＨ２）ｓ−、又は−（ＣＨ２）ｔ−（Ｃ６Ｈ４）−Ｏ−（ＣＨ２）u−であり、
ｍは０〜２０の整数を表し、ｐは０〜１０の整数を表し、ｑは０〜１０の整数を表し、ｒは０〜１０の整数を表し、ｓは０〜１０の整数を表し、ｔは０〜１０の整数を表し、ｕは０〜１０の  整数を表す、
［３］に記載の高分子化合物の製造方法。
［５］  前記式（５）において、
Ｙで表される架橋性基が、架橋性基群Ａから選択される基である、［３］又は［４］に記載の高分子化合物の製造方法。
＜架橋性基群Ａ＞
2018225674.tif 000004
［式中、
これらの基はそれぞれ、アルキル基及びアリール基からなる群より選ばれる置換基を有していてもよい。
ｎＸＬは、０〜５の整数を表す。ｎＸＬが複数存在する場合、それらは同一でも異なっていてもよい。
ＲＸＬは、−(ＣＨ２) −、−Ｏ−、−Ｓ−、−(ＣＯ)−、又はこれらから選ばれる２個以上の基が結合した２価の基を表す。但し、−Ｏ−同士、−Ｓ−同士、並びに、−Ｏ−及び−Ｓ−は、互いに直接結合しない。ＲＸＬが複数存在する場合、それらは同一でも異なっていてもよい。
＊はＬとの結合部位である。］
［６］  前記遷移金属錯体が、
トリアルキルホスフィン、ジアルキルモノアリールホスフィン、モノアルキルジアリールホスフィン、及びトリアリールホスフィンからなる群から選択される少なくとも１種の配位子（当該ホスフィン上のアリール基はそれぞれ独立に、アルキル基、アルコキシ基、フェニル基（当該フェニル基は、アルキル基及びアルコキシ基からなる群より選ばれる１〜３個の置換基を有していてもよい）、及び置換アミノ基からなる群より選ばれる１〜３個の置換基を有していてもよい）と、
パラジウムとを含むパラジウム錯体である、
［１］〜［５］のいずれか一項に記載の製造方法。
［７］  前記架橋性基が、式（ＸＬ−１）及び式（ＸＬ−１６）からなる群から選ばれる基である、［５］又は［６］に記載の高分子化合物の製造方法。
［８］  前記第一の溶媒が芳香族炭化水素溶媒であり、前記第二の溶媒がアルコール溶媒である、［１］〜［７］のいずれか一項に記載の高分子化合物の製造方法。
［９］  前記第一の溶媒及び架橋性基を有する第一の高分子化合物を含む溶液１００重量部に対して、前記第二の溶媒２０〜３００重量部を使用する、［１］〜［８］のいずれか一項に記載の高分子化合物の製造方法。
［１０］  前記工程（２）の前に、前記工程（１）で得られた前記第一の高分子化合物を吸着精製する工程を含む、［１］〜［９］のいずれか一項に記載の高分子化合物の製造方法。
【発明の効果】
【０００９】
本発明の方法によれば、低分子量の化合物の含有量が少なく、且つ、多分散度が十分に小さい、架橋性基を有する高分子化合物を製造することができる。また、本発明の方法によれば、重合により得られる架橋性基を有する高分子化合物の多分散度を飛躍的に小さくすることができる。
【発明を実施するための形態】
【００１０】
１．共通する用語の説明
本明細書及び特許請求の範囲で使用する用語を以下に説明する。
【００１１】
「ハロゲン原子」とは、フッ素原子、塩素原子、臭素原子、ヨウ素原子を意味する。
【００１２】
「アルキル基」とは、直鎖、分岐及び環状のアルキル基を意味する。直鎖のアルキル基の炭素原子数は、通常１〜５０であり、好ましくは３〜３０であり、より好ましくは４〜２０である。分岐及び環状のアルキル基の炭素原子数は、通常３〜５０であり、好ましくは３〜３０であり、より好ましくは４〜２０である。当該アルキル基としては、例えば、メチル基、エチル基、n-プロピル基、イソプロピル基、n-ブチル基、イソブチル基、tert-ブチル基、n-ペンチル基、イソアミル基、2-エチルブチル基、n-ヘキシル基、シクロヘキシル基、n-ヘプチル基、シクロヘキシルメチル基、シクロヘキシルエチル基、n-オクチル基、2-エチルヘキシル基、3-n-プロピルヘプチル基、n-デシル基、3,7-ジメチルオクチル基、2-エチルオクチル基、2-n-ヘキシル-デシル基、n-ドデシル基等が挙げられる。
【００１３】
「アルキル基」は置換基を有していてもよく、当該置換基としては、例えば、ハロゲン原子（特にフッ素原子）、シアノ基、アリール基（当該アリール基は、アルキル基及びアルコキシ基からなる群から選ばれる１〜３個の置換基を有していてもよい）、１価の複素環基、アルコキシ基、アリールオキシ基、置換アミノ基等が挙げられる。「アルキル基」はこれらの置換基から選択される１〜２０個の置換基を有していてもよい。当該置換アルキル基としては、例えば、トリフルオロメチル基、ペンタフルオロエチル基、パーフルオロブチル基、パーフルオロヘキシル基、パーフルオロオクチル基、3-フェニルプロピル基、3-(4-メチルフェニル）プロピル基、3-(3,5-ジ-n-ヘキシルフェニル)プロピル基、6-エチルオキシヘキシル基等が挙げられる。
【００１４】
「アルキレン基」とは、前記「アルキル基」から水素原子１個を除いた２価の基を意味する。当該アルキレン基としては、例えば、ジメチレン基、トリメチレン基等が挙げられる。「アルキレン基」は置換基を有していてもよく、当該アルキレン基は、ハロゲン原子（特にフッ素原子）、シアノ基、アリール基（当該アリール基は、アルキル基及びアルコキシ基からなる群から選ばれる１〜３個の置換基を有していてもよい）、１価の複素環基、アルコキシ基、アリールオキシ基、置換アミノ基等が挙げられる。「アルキレン基」はこれらの置換基から選択される１〜２０個の置換基を有していてもよい。
【００１５】
「アリール基」とは、芳香族炭化水素から環を構成する炭素原子に直接結合する水素原子１個を除いた１価の基を意味する。アリール基の炭素原子数は、通常６〜６０であり、好ましくは６〜２０であり、より好ましくは６〜１０である。当該アリール基としては、例えば、フェニル基、1-ナフチル基、2-ナフチル基、1-アントラセニル基、2-アントラセニル基、9-アントラセニル基、1-ピレニル基、2-ピレニル基、4-ピレニル基、2-フルオレニル基、3-フルオレニル基、4-フルオレニル基等が挙げられる。
【００１６】
「アリール基」は置換基を有していてもよく、当該置換基としては、例えば、ハロゲン原子（特にフッ素原子）、シアノ基、アルキル基、アリール基（当該アリール基は、アルキル基及びアルコキシ基からなる群から選ばれる１〜３個の置換基を有していてもよい）、１価の複素環基、アルコキシ基、アリールオキシ基、置換アミノ基等が挙げられる。「アリール基」はこれらの置換基から選択される１〜１０個の置換基を有していてもよい。
当該置換アリール基としては、例えば、2-フェニルフェニル基、3-フェニルフェニル基、4-フェニルフェニル基等が挙げられる。
【００１７】
「アルコキシ基」とは、直鎖、分岐及び環状のアルコキシ基を意味する。直鎖のアルコキシ基の炭素原子数は、通常１〜４０であり、好ましくは４〜１０である。分岐及び環状のアルコキシ基の炭素原子数は、通常３〜４０であり、好ましくは４〜１０である。当該アルコキシ基としては、例えば、メトキシ基、エトキシ基、n-プロピルオキシ基、イソプロピルオキシ基、n-ブチルオキシ基、イソブチルオキシ基、tert-ブチルオキシ基、n-ペンチルオキシ基、n-ヘキシルオキシ基、シクロヘキシルオキシ基、n-ヘプチルオキシ基、n-オクチルオキシ基、2-エチルヘキシルオキシ基、n-ノニルオキシ基、n-デシルオキシ基、3,7-ジメチルオクチルオキシ基、ラウリルオキシ基等が挙げられる。
【００１８】
「アルコキシ基」は置換基を有していてもよく、当該置換基としては、例えば、ハロゲン原子（特にフッ素原子）、シアノ基、アリール基（当該アリール基は、アルキル基及びアルコキシ基からなる群から選ばれる１〜３個の置換基を有していてもよい）、１価の複素環基、アルコキシ基、アリールオキシ基、置換アミノ基等が挙げられる。「アルコキシ基」はこれらの置換基から選択される１〜１０個の置換基を有していてもよい。
【００１９】
「アリールオキシ基」とは、芳香族炭化水素から環を構成する炭素原子に直接結合する水素原子１個を酸素原子に置き換えた１価の基を意味する。アリールオキシ基の炭素原子数は、通常６〜６０であり、好ましくは７〜４８である。当該アリールオキシ基としては、例えば、フェノキシ基、1-ナフチルオキシ基、2-ナフチルオキシ基、1-アントラセニルオキシ基、9-アントラセニルオキシ基、1-ピレニルオキシ基等が挙げられる。
【００２０】
「アリールオキシ基」における「アリール」は置換基を有していてもよく、当該置換基としては、例えば、ハロゲン原子（特にフッ素原子）、シアノ基、アルキル基、（当該アリール基は、アルキル基及びアルコキシ基からなる群から選ばれる１〜３個の基の置換基を有していてもよい）、１価の複素環基、アルコキシ基、アリールオキシ基、置換アミノ基等が挙げられる。当該「アリール」はこれらの置換基から選択される１〜１０個の置換基を有していてもよい。当該置換アリールオキシ基としては、例えば、2-フェニルフェノキシ基、3-フェニルフェノキシ基、4-フェニルフェノキシ基等が挙げられる。
【００２１】
「置換アミノ基」は、２つの置換基を有するアミノ基を意味する。当該置換基としては、例えば、アルキル基、アリール基（当該アリール基は、アルキル基及びアルキレン基からなる群より選ばれる１〜３個の置換基を有していてもよい）、１価の複素環基等が挙げられる。当該置換アミノ基としては、例えば、ジアルキルアミノ基、ジアリールアミノ基、ジ（モノ又はジアルキルアリール）アミノ基が挙げられ、具体的には、例えば、ジメチルアミノ基、ジエチルアミノ基、ジフェニルアミノ基、ビス(4-メチルフェニル）アミノ基、ビス（4-tert-ブチルフェニル）アミノ基、ビス（3,5-ジ-tert-ブチルフェニル）アミノ基等が挙げられる。
【００２２】
「１価の芳香族炭化水素基」とは、芳香族炭化水素から環を構成する炭素原子に直接結合する水素原子１個を除いた１価の基を意味する。芳香族炭化水素の炭素原子数は、通常６〜６０であり、好ましくは６〜２０であり、より好ましくは６〜１０である。当該１価の芳香族炭化水素基としては、例えば、フェニル基、1-ナフチル基、2-ナフチル基、1-アントラセニル基、2-アントラセニル基、9-アントラセニル基、1-ピレニル基、2-ピレニル基、4-ピレニル基、2-フルオレニル基、3-フルオレニル基、4-フルオレニル基等が挙げられる。
【００２３】
「１価の芳香族炭化水素基」は置換基を有していてもよく、当該置換基としては、例えば、ハロゲン原子（特にフッ素原子）、シアノ基、アルキル基、アリール基（当該アリール基は、アルキル基及びアルコキシ基からなる群から選ばれる１〜３個の置換基を有していてもよい）、１価の複素環基、アルコキシ基、アリールオキシ基、置換アミノ基、アルキレン基（ジメチレン基、トリメチレン基等）等が挙げられる。「１価の芳香族炭化水素基」はこれらの置換基から選択される１〜１０個の置換基を有していてもよい。当該置換された１価の芳香族炭化水素基としては、例えば、2-フェニルフェニル基、3-フェニルフェニル基、4-フェニルフェニル基、ベンゾシクロブテニル基等が挙げられる。
【００２４】
「２価の芳香族炭化水素基」は、芳香族炭化水素から環を構成する炭素原子に直接結合する水素原子２個を除いた２価の基、及び当該２価の基からなる群から選ばれる複数個（例えば、２〜５個）が結合した２価の基を意味する。２価の芳香族炭化水素基の炭素原子数は、通常、６〜６０であり、好ましくは６〜３０であり、より好ましくは６〜１８である。当該２価の芳香族炭化水素基としては、例えば、フェニレン基、ナフタレンジイル基、アントラセンジイル基、フェナントレンジイル基、ジヒドロフェナントレンジイル基、ナフタセンジイル基、フルオレンジイル基、ピレンジイル基、ペリレンジイル基、クリセンジイル基等が挙げられる。
【００２５】
「２価の芳香族炭化水素基」は置換基を有していてもよく、当該置換基としては、例えば、ハロゲン原子（特にフッ素原子）、シアノ基、アルキル基、アリール基（当該アリール基は、アルキル基、アルコキシ基、フェニル基及びアルキルフェニル基からなる群から選ばれる１〜５個の置換基を有していてもよい）、１価の複素環基、アルコキシ基、アリールオキシ基、置換アミノ基、アルキレン基（ジメチレン基、トリメチレン基等）等が挙げられる。２価の芳香族炭化水素基はこれらの置換基から選択される１〜１０個の置換基を有していてもよい。当該置換基を有していてもよい２価の芳香族炭化水素基としては、例えば、式(A-1)〜式(A-20)で表される基が挙げられる。
【００２６】
2018225674.tif 000005
【００２７】
2018225674.tif 000006
【００２８】
2018225674.tif 000007
【００２９】
2018225674.tif 000008
［式中、Ｒ及びＲaは、それぞれ独立に、水素原子、ハロゲン原子、シアノ基、アルキル基、アリール基（当該アリール基は、アルキル基、アルコキシ基、フェニル基及びアルキルフェニル基からなる群から選ばれる１〜５個の置換基を有していてもよい）、１価の複素環基、アルコキシ基、アリールオキシ基、又は置換アミノ基を表す。複数存在するＲ及びＲaは、各々、同一でも異なっていてもよい。隣接するＲa同士は互いに結合して、それぞれが結合する炭素原子と共に環を形成していてもよい。］
【００３０】
隣接するＲa同士が互いに結合して、それぞれが結合する炭素原子と共に環を形成する場合、当該２個のＲa同士が互いに結合した基としては、例えば、アルキレン基、2,2’-ビフェニレン基（当該2,2’-ビフェニレン基は、１〜５個のアルキル基を有していてもよい）等が挙げられる。
【００３１】
「ｐ価の複素環基」（ｐは、１以上の整数を表し、特に、ｐは１又は２である。）とは、複素環式化合物から、環を構成する炭素原子又はヘテロ原子に直接結合している水素原子のうちｐ個の水素原子を除いたｐ価の基を意味する。ｐ価の複素環基の中でも、芳香族複素環式化合物から、環を構成する炭素原子又はヘテロ原子に直接結合している水素原子のうちｐ個の水素原子を除いたｐ価の基である「ｐ価の芳香族複素環基」が好ましい。
【００３２】
「芳香族複素環式化合物」としては、例えば、オキサジアゾール、チアジアゾール、チアゾール、オキサゾール、チオフェン、ピロール、ホスホール、フラン、ピリジン、ピラジン、ピリミジン、トリアジン、ピリダジン、キノリン、イソキノリン、カルバゾール、ジベンゾシロール、ジベンゾホスホール等の複素環自体が芳香族性を示す化合物、；フェノキサジン、フェノチアジン、ジベンゾボロール、ジベンゾシロール、ベンゾピラン等の複素環自体は芳香族性を示さなくとも、複素環に芳香環が縮環されている化合物;並びにそれらの化合物が複数結合した化合物のいずれをも意味する。
【００３３】
「ｐ価の複素環基」の炭素原子数は、通常、２〜６０であり、好ましくは３〜２０である。
【００３４】
「ｐ価の複素環基」は置換基を有していてもよく、当該置換基としては、例えば、ハロゲン原子（特にフッ素原子）、シアノ基、アルキル基、アリール基（当該アリール基は、アルキル基、アルコキシ基、フェニル基及びアルキルフェニル基からなる群から選ばれる１〜５個の置換基を有していてもよい）、１価の複素環基、アルコキシ基、アリールオキシ基、置換アミノ基、アルキレン基（ジメチレン基、トリメチレン基等）等が挙げられる。「ｐ価の複素環基」はこれらの置換基から選択される１〜１０個の置換基を有していてもよい。
【００３５】
「１価の複素環基」としては、例えば、チエニル基、ピロリル基、フリル基、ピリジル基、ピペリジル基、キノリル基、イソキノリル基、ピリミジニル基、トリアジニル基等が挙げられる。
【００３６】
「１価の複素環基」は置換基を有していてもよく、当該置換基としては、例えば、ハロゲン原子（特にフッ素原子）、シアノ基、アルキル基、アリール基（当該アリール基は、アルキル基、アルコキシ基、フェニル基及びアルキルフェニル基からなる群から選ばれる１〜５個の置換基を有していてもよい）、１価の複素環基、アルコキシ基、アリールオキシ基、置換アミノ基、アルキレン基（ジメチレン基、トリメチレン基等）等が挙げられる。１価の複素環基は、これらの置換基から選択される１〜５個の置換基を有していてもよい。
【００３７】
「２価の複素環基」としては、例えば、ピリジン、ジアザベンゼン、トリアジン、アザナフタレン、ジアザナフタレン、カルバゾール、ジベンゾフラン、ジベンゾチオフェン、ジベンゾシロール、フェノキサジン、フェノチアジン、アクリジン、ジヒドロアクリジン、フラン、チオフェン、アゾール、ジアゾール、トリアゾール、オキサゾール、オキサジアゾール、チアゾール、チアジアゾール等の芳香族複素環式化合物から、環を構成する炭素原子又はヘテロ原子に直接結合している水素原子のうち２個の水素原子を除いた２価の基、及び当該２価の基からなる群から選ばれる複数（例えば、２〜４個）が結合した２価の基が挙げられる。
【００３８】
「２価の複素環基」は置換基を有していてもよく、当該置換基としては、例えば、ハロゲン原子（特にフッ素原子）、シアノ基、アルキル基、アリール基（当該アリール基は、アルキル基、アルコキシ基、フェニル基及びアルキルフェニル基からなる群から選ばれる１〜５個の置換基を有していてもよい）、１価の複素環基、アルコキシ基、アリールオキシ基、置換アミノ基、アルキレン基（ジメチレン基、トリメチレン基等）等が挙げられる。２価の複素環基は、これらの置換基から選択される１〜５個の置換基を有していてもよい。当該置換基を有していてもよい２価の複素環基として好ましくは、式(A-21)〜式(A-52)で表される基である。
【００３９】
2018225674.tif 000009
【００４０】
2018225674.tif 000010
【００４１】
2018225674.tif 000011
【００４２】
2018225674.tif 000012
【００４３】
2018225674.tif 000013
【００４４】
2018225674.tif 000014
［式中、Ｒ及びＲaは、前記と同じ意味を表す。Ｒ’は、アルキル基、アリール基（当該アリール基は、アルキル基、アルコキシ基、フェニル基及びアルキルフェニル基からなる群から選ばれる１〜５個の置換基を有していてもよい）、又は１価の複素環基を表す。Ｒ’が複数存在する場合、それらは同一でも異なっていてもよい。］
【００４５】
「２価の芳香族炭化水素基と２価の複素環基とが結合した基」としては、上述した２価の芳香族炭化水素基の１個又は２個以上と、上述した２価の複素環基の１個又は２個以上とが任意に結合した２価の基を意味する。２価の芳香族炭化水素基及び２価の複素環基としては、上述したものが挙げられる。
【００４６】
当該「２価の芳香族炭化水素基と２価の複素環基とが結合した基」は置換基を有していてもよく、その部分構造である２価の芳香族炭化水素基及び／又は２価の複素環基の一部又は全部には、上述した、ハロゲン原子、シアノ基、アルキル基、アリール基（当該アリール基は、アルキル基、アルコキシ基、フェニル基及びアルキルフェニル基からなる群から選ばれる１〜５個の置換基を有していてもよい）、１価の複素環基、アルコキシ基、アリールオキシ基、置換アミノ基、及びアルキレン基から選択される１〜１０個の置換基を有していてもよく、また他の部分構造である２価の複素環基上には、上述した、ハロゲン原子、シアノ基、アルキル基、アリール基（当該アリール基は、アルキル基、アルコキシ基、フェニル基及びアルキルフェニル基からなる群から選ばれる１〜５個の置換基を有していてもよい）、１価の複素環基、アルコキシ基、アリールオキシ基、置換アミノ基、及びアルキレン基から選択される１〜５個の置換基を有していてもよい。
【００４７】
２．高分子化合物の製造方法
次に、本実施形態の高分子化合物の製造方法について説明する。
本発明の架橋性基を有する高分子化合物の製造方法は、
（１）遷移金属錯体の存在下、溶媒中で、単量体成分を重合させることにより、架橋性基を有する第一の高分子化合物を得る工程、ここで、前記単量体成分は架橋性基を有する単量体を含む、並びに、（２）第一の溶媒と前記第一の高分子化合物とを含む溶液、及び、第二の溶媒を混合した後、２以上の層に分離させ、ポリスチレン換算の重量平均分子量が最も大きい高分子化合物を含む層を選別することにより、架橋性基を有する第二の高分子化合物を得る工程、ここで、前記第一の溶媒は工程（１）で用いた溶媒と同種の溶媒を含み、前記第二の溶媒は前記第一の高分子化合物に対して貧溶媒であり、前記２以上の層の各層に含まれる溶媒は実質的に有機溶媒である、を含むことを特徴とする。
【００４８】
２．１  工程（１）
工程（１）は、遷移金属錯体の存在下、溶媒中で、架橋性基を有する単量体を含む単量体成分を重合させて、架橋性基を有する第一の高分子化合物を得る工程である。
【００４９】
工程（１）では、不活性ガス置換により反応容器内の酸素濃度を低減させた後、架橋性基を有する単量体を含む単量体成分を重合することが好ましい。重合反応開始後、必要に応じて、反応系内に、遷移金属錯体、溶媒、及び架橋性基を有する単量体を含む単量体成分からなる群から選ばれる少なくとも一種を更に添加してもよい。
【００５０】
工程（１）では、反応を促進するために、必要に応じて、塩基及び相関移動触媒を使用してもよい。
【００５１】
＜遷移金属錯体＞
遷移金属錯体は、架橋性基を有する単量体を含む単量体成分を重合（カップリング反応）するための触媒として用いられる。具体的には、式（１）で表される化合物と式（２）で表される化合物を互いに重合する触媒として用いられる。遷移金属錯体としては、第１０族遷移金属錯体が好ましく、パラジウム錯体がより好ましい。前記第１０族遷移金属錯体としては、０価第１０族遷移金属錯体又は２価第１０族遷移金属錯体が好ましく、２価第１０族遷移金属錯体がより好ましい。前記パラジウム錯体としては、均一系パラジウム錯体であっても不均一系パラジウム錯体であってもよく、好ましくは、均一系パラジウム錯体である。
【００５２】
遷移金属錯体が有する配位子としては、遷移金属（特に、パラジウム）に配位し得るものであれば特に限定はない。配位子として、例えば、窒素原子、リン原子、酸素原子、硫黄原子、炭素−炭素不飽和結合、カルベン、一酸化炭素、ハロゲン原子等の原子又は原子団を有する配位子が挙げられ、単座配位子又は多座配位子（二座配位子、三座配位子等）の何れであってもよい。このうち、ホスフィン配位子が好ましく、トリアルキルホスフィン配位子、ジアルキルモノアリールホスフィン配位子、モノアルキルジアリールホスフィン配位子、トリアリールホスフィン配位子がより好ましく、ジアルキルアリールホスフィン配位子、トリアリールホスフィン配位子がさらに好ましい。当該ホスフィン配位子上のアリール基は、それぞれ独立に、アルキル基、アルコキシ基、フェニル基（当該フェニル基は、アルキル基及びアルコキシ基からなる群より選ばれる１〜３個の置換基を有していてもよい）、及び置換アミノ基からなる群より選ばれる１〜３個の置換基を有していてもよい。
【００５３】
遷移金属錯体としてはパラジウム錯体が好ましく、具体例として、ジクロロビス（トリフェニルホスフィン）パラジウム、ジクロロビス（トリシクロヘキシルホスフィン）パラジウム、ジクロロビス［トリス（２−メチルフェニル）ホスフィン］パラジウム、ジクロロビス［トリス（２−メトキシフェニル）ホスフィン］パラジウム、ジクロロビス[ジシクロペンチル（２−メチルフェニル）ホスフィン]パラジウム、ジクロロビス［ジシクロペンチル（２、６−ジメチルフェニル）ホスフィン］パラジウム、ジクロロビス[ジシクロペンチル（２−メトキシフェニル）ホスフィン]パラジウム、ジクロロビス［ジシクロペンチル（２、６−ジメトキシフェニル）ホスフィン］パラジウム、ジクロロビス［ジ−ｔｅｒｔ−ブチル（４−ｔｅｒｔ−ブチルフェニル）ホスフィン］パラジウム、ジクロロビス［ジ−ｔｅｒｔ−ブチル（３、５−ジ−ｔｅｒｔ−ブチルフェニル）ホスフィン］パラジウム、パラジウムアセテート、ジクロロビス（２−ジシクロヘキシルホスフィノ−２’，６’−ジメトキシビフェニル）パラジウム、ジクロロビス（２−ジシクロヘキシルホスフィノ−２’，４’，６’−トリイソプロピルビフェニル）パラジウム、ジクロロビス（２−ジ−ｔｅｒｔ−ブチルホスフィノ−２’，４’，６’−トリイソプロピルビフェニル）パラジウム、ジクロロビス（１，１’−ジフェニルホスフィノフェロセン）パラジウム、ジクロロビス［ジ−ｔｅｒｔ−ブチル（４−ジメチルアミノフェニル）ホスフィン］パラジウム、[テトラキス（トリフェニルホスフィン）]パラジウム、ジクロロ[１,３−ビス（２,６−ジイソプロピルフェニル)イミダゾール−２−イリデン]（３−クロロピリジル）パラジウム、ジクロロ[１,３−ビス（２,６−ジ−３−ペンチルフェニル)イミダゾール−２−イリデン]（３−クロロピリジル）パラジウム、[トリス（ジベンジリデンアセトン）]ジパラジウム等が挙げられる。
【００５４】
遷移金属錯体は、一種単独で用いても二種以上を併用してもよい。
【００５５】
さらに、これらの遷移金属錯体に対して、トリフェニルホスフィン、トリ（ｔｅｒｔ−ブチルホスフィン）、トリシクロヘキシルホスフィン、１，３−ビス（ジフェニルホスフィノ）プロパン、１，１'-ビス(ジフェニルホスフィノ)フェロセン及びビピリジル等の当該錯体が有する配位子とは異なる配位子を共存させて、反応系内で新たな遷移金属（例えば、パラジウム）錯体を形成することもできる。
【００５６】
＜溶媒＞
工程（１）で用いる溶媒は、生成する架橋性基を有する第一の高分子化合物を溶解し得るもの、即ち、第一の高分子化合物に対する良溶媒であれば特に限定はない。
【００５７】
当該溶媒（第一の高分子化合物に対する良溶媒）は、第一の高分子化合物の特性に応じて、種々の溶媒の中から選択することができる。具体的には、第一の高分子化合物の溶解度（20℃）が1g／100g以上となる溶媒として定義することができる。
【００５８】
溶媒としては、例えば、トルエン、キシレン、メシチレン、シクロヘキシルベンゼン、テトラリン等の芳香族炭化水素溶媒；テトラヒドロフラン、1，４−ジオキサン、ジメトキシエタン、アニソール等のエーテル溶媒；Ｎ，Ｎ−ジメチルアセトアミド、Ｎ，Ｎ−ジメチルホルムアミド、N-メチル-2-ピロリドン等のアミド溶媒；メタノール、エタノール、エチレングリコール、イソプロピルアルコール、プロピレングリコール、エチレングリコールモノメチルエーテル、エチレングリコールモノブチルエーテル等のアルコール溶媒；アセトン、メチルエチルケトン、シクロペンタノン、シクロヘキサノン、メチルアミルケトン、メチルイソブチルケトン等のケトン溶媒；ペンタン、ヘキサン、ヘプタン等の脂肪族炭化水素溶媒；アセトニトリル等のニトリル溶媒；及びクロロホルム等のハロゲン化炭化水素溶媒；酢酸メチル、酢酸エチル等のエステル溶媒等が挙げられる。溶媒は、一種単独で用いても二種以上を併用してもよく、さらに水と併用してもよい。
【００５９】
これらのうち、溶媒は、芳香族炭化水素溶媒及びエーテル溶媒が好ましく、芳香族炭化水素溶媒がより好ましい。
芳香族炭化水素溶媒の炭素数は、好ましくは６〜１２であり、より好ましくは７〜９である。芳香族炭化水素溶媒としては、好ましくはトルエン、キシレン及びメシチレンである。
エーテル溶媒は、直鎖状、分岐状及び環状のエーテル溶媒のいずれであってもよいが、好ましくは環状のエーテル溶媒である。エーテル溶媒の炭素数は、好ましくは４〜７である。エーテル溶媒としては、好ましくはテトラヒドロフランである。
【００６０】
溶媒の使用量は、原料の単量体成分の合計量１モルに対して、通常100〜100000ｇであり、好ましくは500〜20000ｇである。
【００６１】
＜塩基＞
塩基としては、工程（１）のカップリング反応（重合反応）を促進するものであれば特に限定はない。塩基は、無機塩基及び有機塩基のいずれでもよく、好ましくは有機塩基である。塩基は、一種単独で用いても二種以上を併用してもよい。
【００６２】
無機塩基としては、例えば、炭酸ナトリウム、炭酸カリウム等のアルカリ金属炭酸塩；水酸化ナトリウム、水酸化カリウム等のアルカリ金属水酸化物；リン酸カリウム等のアルカリ金属リン酸塩が挙げられる。
【００６３】
有機塩基としては、例えば、水酸化テトラアルキルアンモニウム、テトラアルキルアンモニウムカーボネート、テトラアルキルアンモニウムジカーボネート、１,５−ジアザビシクロ［４．３．０］ノナ−５−エン、１,８−ジアザビシクロ［５．４．０］ウンデック−７−エン、１,４−ジアザビシクロ［２．２．２］オクタン、ジメチルアミノピリジン、ピリジン、トリアルキルアミン、及びテトラアルキルアンモニウムフルオライド等が挙げられる。好ましくは、水酸化テトラアルキルアンモニウム、テトラアルキルアンモニウムカーボネート、テトラアルキルアンモニウムジカーボネート、テトラアルキルアンモニウムフルオライドであり、より好ましくは、水酸化テトラアルキルアンモニウム、テトラアルキルアンモニウムカーボネート、テトラアルキルアンモニウムジカーボネートであり、更に好ましくは水酸化テトラアルキルアンモニウムである。
【００６４】
水酸化テトラアルキルアンモニウムとしては、例えば、水酸化テトラメチルアンモニウム、水酸化テトラエチルアンモニウム、水酸化テトラプロピルアンモニウム、水酸化ベンジルトリメチルアンモニウム、水酸化テトラブチルアンモニウム、水酸化フェニルトリメチルアンモニウム、（Ｃ5Ｈ11）4ＮＯＨ、（Ｃ16Ｈ33）（ＣＨ3）3ＮＯＨ、（Ｃ16Ｈ33）（ＣＨ3）3ＮＯＨ、（Ｃ8Ｈ17）3（ＣＨ3）ＮＯＨ、（Ｃ8Ｈ17）2（Ｃ10Ｈ21）（ＣＨ3）ＮＯＨ、（Ｃ8Ｈ17）（Ｃ10Ｈ21）2（ＣＨ3）ＮＯＨ、（Ｃ10Ｈ21）3（ＣＨ3）ＮＯＨ、（Ｃ8Ｈ17）4ＮＯＨ、水酸化ベンジルトリエチルアンモニウム等が挙げられる。
【００６５】
テトラアルキルアンモニウムカーボネートとしては、例えば、炭酸テトラメチルアンモニウム、炭酸テトラエチルアンモニウム、炭酸テトラプロピルアンモニウム、炭酸ベンジルトリメチルアンモニウム、炭酸テトラブチルアンモニウム、水酸化フェニルトリメチルアンモニウム等が挙げられる。
【００６６】
テトラアルキルアンモニウムジカーボネートとしては、例えば、重炭酸テトラメチルアンモニウム、重炭酸テトラエチルアンモニウム、重炭酸テトラプロピルアンモニウム、重炭酸ベンジルトリメチルアンモニウム、重炭酸テトラブチルアンモニウム、重炭酸フェニルトリメチルアンモニウム等が挙げられる。
【００６７】
塩基の使用量は、原料の単量体成分の合計量１モルに対して、通常、0.5モル〜100モルであり、好ましくは0.5モル〜75モルであり、より好ましくは0.5モル〜50モルである。
【００６８】
＜相間移動触媒＞
相間移動触媒としては、例えば、アンモニウム塩化合物、ホスホニウム塩化合物及び大環状ポリエーテル等が挙げられ、好ましくは、アンモニウム塩化合物である。相間移動触媒は、一種単独で用いても二種以上を併用してもよい。
【００６９】
アンモニウム塩化合物としては、例えば、弗化テトラブチルアンモニウム、塩化テトラブチルアンモニウム、臭化テトラブチルアンモニウム、沃化テトラブチルアンモニウム、弗化テトラペンチルアンモニウム、塩化テトラペンチルアンモニウム、臭化テトラペンチルアンモニウム、沃化テトラペンチルアンモニウム、（Ｃ16Ｈ33）（ＣＨ3）3ＮＣｌ、（Ｃ8Ｈ17）3（ＣＨ3）ＮＣｌ、（Ｃ8Ｈ17）2（Ｃ10Ｈ21）（ＣＨ3）ＮＣｌ、（Ｃ8Ｈ17）（Ｃ10Ｈ21）2（ＣＨ3）ＮＣｌ、（Ｃ10Ｈ21）3（ＣＨ3）ＮＣｌ、（Ｃ8Ｈ17）4ＮＢｒ、塩化ベンジルトリエチルアンモニウム、及び、塩化セチルピリジニウム等が挙げられ、好ましくは、臭化テトラブチルアンモニウム、臭化テトラペンチルアンモニウムである。
【００７０】
相間移動触媒の使用量は、原料の単量体成分の合計量１モルに対して、通常、0.001モル〜50モルであり、好ましくは0.005モル〜10モルであり、より好ましくは0.01モル〜１モルである。
【００７１】
＜工程（１）の反応条件＞
工程（１）では、反応容器内を不活性ガス雰囲気とし酸素濃度を低減させた後、架橋性基を有する単量体を含む単量体成分を重合することが好ましい。
【００７２】
反応時の酸素濃度は、0.5体積%以下であることが好ましく、0.2体積%以下であることがより好ましく、0.05体積%以下であることが更に好ましい。
【００７３】
反応温度は、通常、-100℃〜200℃であり、好ましくは０℃〜150℃であり、より好ましくは50℃〜100℃である。
【００７４】
反応時間は、通常、１時間〜96時間であり、好ましくは２時間〜48時間である。反応圧力は、通常大気圧である。
【００７５】
重合反応において、反応系を撹拌することが好ましく、その撹拌動力は、通常、0.001kW/m3〜10kW/m3であり、好ましくは0.01kW/m3〜２kW/m3である。
【００７６】
＜単量体成分＞
工程（１）の反応に用いられる原料の「架橋性基を有する単量体を含む単量体成分」とは、架橋性基を有する単量体を含み、さらに必要に応じて架橋性基を含まない他の単量体を含む１又は２以上の単量体を意味する。
【００７７】
この「架橋性基を有する単量体を含む単量体成分」はいずれも、分子内に重合（カップリング）可能な反応性基を２個有していることが好ましい。当該反応性基は、例えば、式（１）及び式（２）で表される化合物における、Ｘ１及びＸ２が挙げられる。これらの反応性基は、鈴木カップリング反応に用いられる典型的な反応性基である。
【００７８】
「架橋性基」とは、上記「架橋性基を有する単量体を含む単量体成分」を重合して得られる高分子化合物を、さらに熱、紫外線等で架橋することができる基を意味する。
【００７９】
「架橋性基を有する単量体を含む単量体成分」としては、例えば、式（１）で表される化合物及び式（２）で表される化合物が挙げられる。式（１）で表される化合物及び式（２）で表される化合物は、それぞれ、１種又は２種以上（特に、２〜５種）の化合物を包含していてもよい。
2018225674.tif 000015
［式中、Ａｒ１、Ａｒ２、Ａｒ３、Ａｒ４、Ａｒ５、Ａｒ６、Ｘ１、Ｘ２、ａ及びｂは前記に同じ。］
【００８０】
Ａｒ１、Ａｒ２、Ａｒ４、及びＡｒ５としては、それぞれ独立に、２価の芳香族炭化水素基、又は２価の芳香族炭化水素基と２価の複素環基が結合した基が好ましく、これらの基は置換基を有していてもよい。
【００８１】
Ａｒ１、Ａｒ２、Ａｒ４、及びＡｒ５で表される２価の芳香族炭化水素基は、好ましくは式(A-1)、式(A-6)、式(A-7)、式(A-9)〜式(A-11)又は式(A-19)で表される基であり、より好ましくは式(A-1)又は式(A-9)で表される基であり、さらに好ましくは式(A-9)で表される基である。
【００８２】
Ａｒ１、Ａｒ２、Ａｒ４、及びＡｒ５で表される２価の複素環基は、好ましくは式(A-21)、式(A-22)、式(A-24)又は式(A-27)〜式(A-46)で表される基であり、より好ましくは式(A-21)、式(A-22)又は式(A-24)で表される基である。
【００８３】
Ａｒ１、Ａｒ２、Ａｒ４、及びＡｒ５で表される２価の芳香族炭化水素基と２価の複素環基が結合した基としては、例えば、下記式で表される基が挙げられ、これらの基は置換基を有していてもよい。
【００８４】
2018225674.tif 000016
【００８５】
Ａｒ３及びＡｒ６としては、それぞれ独立に、１価の芳香族炭化水素基が好ましく、当該基は置換基を有していてもよい。
【００８６】
ａ及びｂは、それぞれ独立に、０〜２の整数であることが好ましく、０又は１であることがより好ましい。
【００８７】
式（１）で表される化合物及び式（２）で表される化合物のうちの少なくとも１種の化合物は、ａ又はｂが１又は２であることが好ましい。
【００８８】
Ｘ１は、臭素原子、ヨウ素原子、又は−Ｏ−Ｓ（＝Ｏ）2Ｒａ１（Ｒａ１は前記に同じ）が好ましく、臭素原子がより好ましい。
【００８９】
−Ｏ−Ｓ（＝Ｏ）2Ｒａ１で表される基としては、例えば、メタンスルホニルオキシ基、エタンスルホニルオキシ基、トリフルオロメタンスルホニルオキシ基、p-トルエンスルホニルオキシ基等が挙げられる。
【００９０】
Ｘ2で表されるボラン残基としては、例えば、式（Ｇ−１）で表される基が挙げられる。
【００９１】
2018225674.tif 000017
【００９２】
Ｘ2で表されるホウ酸エステル残基としては、例えば、式（Ｇ−２）〜式（Ｇ−１１）で表される基が挙げられ、好ましくは、式（Ｇ−４）又は式（Ｇ−５）で表される基である。
【００９３】
2018225674.tif 000018
【００９４】
Ｘ2としては、ホウ酸エステル残基が好ましい。
【００９５】
Ａｒ１、Ａｒ２、Ａｒ３、Ａｒ４、Ａｒ５又はＡｒ６のうち少なくとも一つは、置換基として、架橋性基を含む基を有している。上記Ａｒ１〜Ａｒ６のうち架橋性基を含む基を有するものは、通常１〜５個であり、好ましくは１〜３個である。
【００９６】
架橋性基を含む基としては、例えば、式（５）で表される基が挙げられる。
2018225674.tif 000019
［式中、Ｌは、それぞれ独立に、単結合、或いは、−(ＣＨ２)−、−Ｏ−、−Ｓ−、−(ＣＯ)−、−(Ｃ６Ｈ４)−、又はこれらから選ばれる２個以上の基が結合した２価の基を表す。但し、−Ｏ−同士、−Ｓ−同士、−Ｏ−及び−Ｓ−は、互いに直接結合しない。Ｙは架橋性基を表す。ｎは１〜５の整数を表す。］
【００９７】
Ｌとして、例えば、−（ＣＨ２）ｍ−、−（ＣＨ２）ｐ−（Ｃ６Ｈ４）−（ＣＨ２）ｑ−、−（ＣＨ２）ｒ−Ｏ−（ＣＨ２）ｓ−、−（ＣＨ２）ｔ−（Ｃ６Ｈ４）−Ｏ−（ＣＨ２）u−等が挙げられる。ここで、ｍは０〜２０の整数を表し、ｐは０〜１０の整数を表し、ｑは０〜１０の整数を表し、ｒは０〜１０の整数を表し、ｓは０〜１０の整数を表し、ｔは０〜１０の整数を表し、ｕは０〜１０の整数を表す。
【００９８】
Ｌとしては、−（ＣＨ２）ｍ−（ｍが０〜１０の整数）、−（ＣＨ２）ｐ−（Ｃ６Ｈ４）−（ＣＨ２）ｑ−（ｐが０〜５の整数、ｑが０〜１０の整数）、−（ＣＨ２）ｒ−Ｏ−（ＣＨ２）ｓ−（ｒが０〜５の整数、ｓが０〜１０の整数）が好ましい。
【００９９】
ｎは、１〜２の整数が好ましく、１がより好ましい。
【０１００】
Ｙで表される架橋性基は、高分子化合物を架橋し得る基であれば特に限定はない。具体的には、架橋性基群Ａから選択される基であることが好ましい。
＜架橋性基群Ａ＞
2018225674.tif 000020
（式中、これらの基はそれぞれ、アルキル基及びアリール基からなる群から選ばれる置換基を有していてもよい。ＲＸＬは、−(ＣＨ２) −、−Ｏ−、−Ｓ−、−(ＣＯ)−、又はこれらから選ばれる２個以上の基が結合した２価の基を表す。但し、−Ｏ−同士、−Ｓ−同士、−Ｏ−及び−Ｓ−は、互いに直接結合しない。ｎＸＬは、０〜５の整数を表す。ＲＸＬが複数存在する場合、それらは同一でも異なっていてもよく、ｎＸＬが複数存在する場合、それらは同一でも異なっていてもよい。＊はＬとの結合部位である。）
【０１０１】
架橋性基群Ａの中では、式（ＸＬ−１）、式（ＸＬ−７）〜式（ＸＬ−１６）、式（ＸＬ−１８）、式（ＸＬ−１９）、式（ＸＬ−２２）、及び式（ＸＬ−２３）で表される基が好ましく、式（ＸＬ−１）、式（ＸＬ−１０）、式（ＸＬ−１２）、式（ＸＬ−１６）、式（ＸＬ−１８）、及び式（ＸＬ−１９）で表される基がより好ましく、式（ＸＬ−１）、式（ＸＬ−１６）、及び式（ＸＬ−１９）で表される基がさらに好ましく、式（ＸＬ−１）及び式（ＸＬ−１６）で表される基が特に好ましい。
【０１０２】
架橋性基を有する単量体の具体例として、下記の式（２−１）〜式（２−３１）及び式（２’−１）〜式（２’−９）で示される構造を有する化合物が挙げられ、好ましくは、下記の式（２−１）〜式（２−３０）及び式（２’−１）〜式（２’−９）で示される構造を有する化合物である。これらは置換基を有していてもよい。これらの構造は、式（１）で表される化合物及び式（２）で表される化合物から、それぞれ反応性基（Ｘ１及びＸ２）を除いた２価の基として表している。
2018225674.tif 000021
2018225674.tif 000022
【０１０３】
架橋性基を有しないその他の単量体の具体例として、下記の式（１−１１）〜式（１−４６）及び式（Ｘ１−１）〜式（Ｘ１−１６）で示される構造を有する化合物が挙げられる。これらは置換基を有していてもよい。これらの構造は、式（１）で表される化合物及び式（２）で表される化合物から、それぞれ反応性基（Ｘ１及びＸ２）を除いた２価の基として表している。
2018225674.tif 000023
2018225674.tif 000024
2018225674.tif 000025
2018225674.tif 000026
【０１０４】
原料の全単量体成分中の架橋性基を有する単量体の割合は、全単量体成分１００モルに対し、好ましくは１〜９０モルであり、より好ましくは５〜５０モルであり、更に好ましくは８〜２５モルである。
【０１０５】
原料の全単量体成分中の架橋性基の割合は、全単量体成分１００モルに対し、通常１〜１８０モルであり、好ましくは５〜１００モルであり、より好ましくは８〜５０モルである。
【０１０６】
＜第一の高分子化合物＞
第一の高分子化合物は、架橋性基を有する単量体のみを重合した化合物、又は架橋性基を有する単量体とその他の単量体とを重合した化合物のいずれをも包含する。そのうち、架橋性基を有する単量体とその他の単量体とを重合した化合物が好ましい。
【０１０７】
具体的には、例えば、式（１）で表される化合物及び式（２）で表される化合物を重合（例えば、鈴木カップリング反応）して得られる、式（３）で表される構成単位と式（４）で表される構成単位とを含有する高分子化合物が挙げられる。
2018225674.tif 000027
［式中、Ａｒ１、Ａｒ２、Ａｒ３、Ａｒ４、Ａｒ５、Ａｒ６、Ｘ１、Ｘ２、ａ及びｂは前記に同じ。］
【０１０８】
第一の高分子化合物には、例えば、式（３）で表される構成単位を１種又は２種以上含み、また、式（４）で表される構成単位を１種又は２種以上含む。
【０１０９】
工程（１）で得られる第一の高分子化合物は、重合（例えば、鈴木カップリング反応）条件に依存して、一般に、低分子量の重合体を含むことが多く、その多分散度も大きくなる傾向にある。例えば、第一の高分子化合物のポリスチレン換算の重量平均分子量（Mw）は、通常、3×104〜3×105であり、好ましくは3×104〜2×105であり、その多分散度は、通常、3〜100であり、好ましくは3〜15となる。
【０１１０】
なお、重量平均分子量（Mw）、数平均分子量（Mn）、及び多分散度（Mw/Mn）は、実施例に記載される分子量分析に従って測定及び算出することができる。
【０１１１】
２．２  工程（２）
工程（２）は、第一の溶媒及び前記第一の高分子化合物を含む溶液に、前記第一の高分子化合物に対して貧溶媒である第二の溶媒を添加した後、２以上の層に分離させ、ポリスチレン換算の重量平均分子量が最も大きい高分子化合物を含む層を選別することにより、架橋性基を有する第二の高分子化合物を得る工程である。
【０１１２】
ここで、前記第一の溶媒は工程（１）で用いた溶媒と同種の溶媒を含み、且つ、前記２以上の層の各層に含まれる溶媒は実質的に有機溶媒であることを特徴とする。
【０１１３】
＜第一の溶媒＞
第一の溶媒は、工程（１）で用いた溶媒と同種の溶媒を含み、当該溶媒は、第一の高分子化合物を溶解し得る溶媒（良溶媒）であることが好ましい。第一の溶媒は工程（１）で用いた溶媒の中から、第一の高分子化合物に対して良溶媒となるものを選択して使用することができる。第一の溶媒は、一種単独で用いても二種以上を併用してもよく、また、水を含有していてもよい。これらのうち、芳香族炭化水素溶媒及びエーテル溶媒が好ましく、芳香族炭化水素溶媒がより好ましい。
【０１１４】
芳香族炭化水素溶媒の炭素数は、好ましくは６〜１２であり、より好ましくは７〜９である。芳香族炭化水素溶媒としては、好ましくはトルエン、キシレン及びメシチレンである。
【０１１５】
エーテル溶媒は、直鎖状、分岐状及び環状のエーテル溶媒のいずれであってもよいが、好ましくは環状のエーテル溶媒である。エーテル溶媒の炭素数は、好ましくは４〜７である。エーテル溶媒としては、好ましくはテトラヒドロフランである。
【０１１６】
より好ましい態様として、工程（１）で用いた溶媒をそのまま工程（２）の第一の溶媒として使用する態様が挙げられる。これにより、工程（１）の後、溶媒を留去して第一の高分子化合物を取り出すことなく、そのまま工程（２）に供することができるため操作が簡便となる。特に、大量スケールで実施する場合には、極めて効率的な方法となる。
【０１１７】
第一の溶媒は、実質的に有機溶媒であることが好ましく、例えば、第一の溶媒中、有機溶媒が、例えば、８０重量％以上であり、さらに９０重量％以上であることが好ましく、特に１００重量％であることが好ましい。
【０１１８】
工程（２）に供される第一の溶媒及び第一の高分子化合物を含む溶液中の、第一の溶媒の使用量は、第一の高分子化合物の合計量１重量部に対して、通常、１０〜１０００重量部であり、好ましくは５０〜３００重量部である。
【０１１９】
工程（２）に供される第一の溶媒及び第一の高分子化合物を含む溶液は、吸着精製されていることが好ましい。用いる吸着剤としては、例えば、アルミナ、シリカゲル等が挙げられる。具体的には、第一の高分子化合物が吸着剤で処理されていることにより不純物が除去され、工程（２）における分画操作（層分離）を円滑に行うことができる。
【０１２０】
＜第二の溶媒＞
第二の溶媒は、第一の高分子化合物に対して貧溶媒である。
【０１２１】
第二の溶媒は、第一の高分子化合物の特性に応じて、種々の溶媒の中から選択することができる。具体的には、第一の高分子化合物の溶解度（20℃）が1g／100g未満の溶媒と定義することができる。また、第二の溶媒は、工程（１）で得られた第一の高分子化合物に含まれる重合度が小さい低分子量の化合物を溶解し得るものであることが好ましい。
【０１２２】
第二の溶媒は、第一の高分子化合物に対して貧溶媒となるものを選択して使用することができる。第二の溶媒は、一種単独で用いても二種以上を併用してもよく、また、水を含有していてもよい。
【０１２３】
第二の溶媒としては、例えば、アミド溶媒、アルコール溶媒、ケトン溶媒、脂肪族炭化水素溶媒、エステル溶媒、及びニトリル溶媒が挙げられ、アルコール溶媒が好ましい。アミド溶媒として、N-メチル-2-ピロリドン等が挙げられる。アルコール溶媒として、炭素数が１〜６のアルコール溶媒が好ましく、メタノール、エタノール、イソプロパノールがより好ましい。ケトン溶媒として、炭素数が３〜６のケトン溶媒が好ましく、アセトン、メチルエチルケトンがより好ましい。エステル溶媒として、炭素数が３〜６のエステル溶媒が好ましく、酢酸メチル、酢酸エチルがより好ましい。中でも、メタノール、エタノール、イソプロパノール、アセトン、酢酸エチルが好ましく、メタノールがより好ましい。
【０１２４】
第二の溶媒は、実質的に有機溶媒であることが好ましく、例えば、第二の溶媒中、有機溶媒が、例えば、８０重量％以上、さらに９０重量％以上であることが好ましく、特に１００重量％であることが好ましい。
【０１２５】
＜工程（２）の操作手順＞
工程（２）は、第一の溶媒及び第一の高分子化合物を含む溶液と、第二の溶媒とを混合した後、撹拌し、静置して２以上の層（液層）に分離させ、重量平均分子量が最も大きい高分子化合物を含む層を選別する。これにより、より大きい重量平均分子量を有し、且つ、多分散度が小さい架橋性基を有する第二の高分子化合物を取得することができる。
【０１２６】
第二の溶媒の使用量は、第一の溶媒及び架橋性基を有する第一の高分子化合物を含む溶液１００重量部に対し、５重量部以上が好ましく、１０重量部以上がより好ましく、２０重量部以上がさらに好ましく、１０００重量部以下が好ましく、８００重量部以下がより好ましく、５００重量部以下がさらに好ましく、３００重量部以下が特に好ましい。
【０１２７】
第二の溶媒を添加する時の溶液の温度は、−３０℃以上が好ましく、０℃以上がより好ましく、１０℃以上がさらに好ましい。また、６０℃以下が好ましく、４０℃以下がより好ましく、３０℃以下がさらに好ましい。
【０１２８】
第二の溶媒を添加する時は撹拌することが好ましく、その撹拌動力は、通常、0.001kW／m3〜10kW／m3であり、好ましくは0.01kW／m3〜2kW／m3であり、より好ましくは0.1kW／m3〜1kW／m3である。
【０１２９】
２以上の層に分離させるための静置時間は、通常、１０分以上であり、好ましくは１時間〜４８時間であり、より好ましくは１時間〜２４時間である。
【０１３０】
２以上の層に分離させるための静置温度は、−３０℃以上が好ましく、０℃以上がより好ましく、１０℃以上がさらに好ましい。また、６０℃以下が好ましく、４０℃以下がより好ましく、３０℃以下がさらに好ましい。
【０１３１】
工程（２）では、２以上の層（液層）に分離させることが肝要である。ここで固体が析出してしまうと、多分散度の小さい第二の高分子化合物を得ることができない（例えば、比較例１を参照）。従って、本工程（２）の分画工程は、高分子化合物が溶解した溶液と貧溶媒とを混合して固体を析出させる晶析工程とは全く異なるものである。この２以上の液層に分離する操作は、第一の高分子化合物の特性に応じて、第一の溶媒及び第二の溶媒の種類や使用量を適宜調整して実施することができる。
【０１３２】
２以上に分離した全ての層において、各層に含まれる全溶媒は実質的に有機溶媒である。ここで、「実質的に」とは、各層に含まれる全溶媒中、８０重量％以上、さらに９０重量％以上、特に９５重量％以上が有機溶媒であることを意味する。
【０１３３】
上記操作にて分離した各層を分画し、各層に含まれる高分子化合物の重量平均分子量を測定し、最も大きい重量平均分子量をもつ高分子化合物を含む層を取得する。一般に、分離した各層のうち、重量平均分子量が最も大きい高分子化合物を含む層は下位の層に、重量平均分子量が小さい高分子化合物を含む層は上位の層に分離する傾向がある。そのため、通常、下位層を分取することで、所望の第二の高分子化合物を取得することができる。
【０１３４】
工程（２）では、必要に応じ、上記の分画操作を繰り返して実施することができる。これにより、多分散度のより小さい第二の高分子化合物を取得することができる。
【０１３５】
＜第二の高分子化合物＞
工程（２）の分画操作により得られる第二の高分子化合物は、基本的に、第一の高分子化合物と同じく、式（３）で表される構成単位と式（４）で表される構成単位とを含有する化合物である。しかし、第二の高分子化合物は、低分子量の化合物が工程（２）の分画操作により除かれているため、第一の高分子化合物に比べて、重量平均分子量がより大きく、且つ、多分散度が飛躍的に小さくなっている。
【０１３６】
第二の高分子化合物のポリスチレン換算の重量平均分子量（Mw）は、通常、7×104〜6×106であり、好ましくは7×104〜3×105であり、より好ましくは1×105〜3×105であり、その多分散度（Mw/Mn）は、通常、1〜20であり、好ましくは1〜3であり、より好ましくは1.1〜2.5である。
【０１３７】
２．３  その他の工程
上記の工程（１）及び工程（２）は連続した工程であっても、両工程の間に他の工程を設けてもよい。また、工程（２）の後に、さらに他の工程を設けてもよい。他の工程としては、例えば、工程（１）で得られた第一の高分子化合物の末端封止工程、分液工程、共沸脱水工程、精製工程等が挙げられる。
【０１３８】
末端封止工程は、工程（１）の反応終了後（即ち、第一の高分子化合物の分子量の伸長が停止した後）、単官能性化合物を反応液に添加して、第一の高分子化合物中の反応性末端基を単官能性化合物で封止（置換）する工程である。
【０１３９】
ここで、「第一の高分子化合物の分子量の伸長が停止」とは、反応の際、30分間隔で重量平均分子量を測定した場合に、重量平均分子量の変化が30分前に比べて３％以下になった状態を意味する。重量平均分子量は、実施例に記載の方法を用いて測定することができる。
【０１４０】
反応終了後の第一の高分子化合物の反応性末端基としては、式（１）及び式（２）で表される原料の単量体成分に由来する、Ｘ１又はＸ２で示される基がこれに該当し、例えば、Ｘ１として、ハロゲン原子（塩素原子、臭素原子、ヨウ素原子等）、−Ｏ−Ｓ（＝Ｏ）2Ｒa1が挙げられ、Ｘ２として、−Ｂ（ＯＨ）2、ボラン残基、ホウ酸エステル残基、−ＢＦ3Ｔ（ここで、Ｒa1、Ｔは前記に同じ）が挙げられる。
【０１４１】
添加する単官能性化合物としては、鈴木カップリング反応により、第一の高分子化合物の反応性末端基を封止し得る反応性基を１個有する化合物が挙げられる。第一の高分子化合物の反応性末端基がＸ１である場合、単官能性化合物は反応性基Ｘ２を１個有する化合物であり、第一の高分子化合物の反応性末端基がＸ２である場合、単官能性化合物は反応性基Ｘ１を１個有する化合物である。単官能性化合物の具体例として、反応性基Ｘ１又はＸ２とアリール基とが結合した化合物、反応性基Ｘ１又はＸ２と複素環基とが結合した化合物等が挙げられる。より具体的には、フェニルボロン酸、フェニルブロミド等が挙げられる。
或いは、単官能性化合物として、前述の架橋性基群Ａから選ばれる架橋性基を有するアリール基又は１価の複素環基と反応性基Ｘ１又はＸ２とが結合した化合物、式（ＸＬ−１６）で表される基と反応性基Ｘ１又はＸ２とが結合した化合物等が挙げられる。
【０１４２】
第一の高分子化合物中の反応性末端基が封止された高分子化合物についても、上記工程（２）と同様の操作で分画することにより、所望の反応性末端基が封止された第二の高分子化合物を取得することができる。
【０１４３】
分液工程は、第一の高分子化合物を含む反応液と、塩酸等の酸性水溶液、アンモニア水溶液等の塩基性水溶液、水、食塩水等のうちの少なくとも一種とを混合し、水層と有機層に分離し、所望の第一の高分子化合物を含む有機層を取得する工程である。この工程は、反応液から第一の高分子化合物を含む有機物を抽出及び洗浄する工程であり、本発明の工程（２）、即ち、低分子量の化合物を除去して所望の第二の高分子化合物を取得する分画工程とは全く異なることに留意すべきである。
【０１４４】
共沸脱水工程は、第一の高分子化合物を含む溶液を、常圧で又は減圧しながら共沸脱水させる工程である。
【０１４５】
精製工程は、第一の高分子化合物を、例えば、再沈殿、ソックスレー抽出器による連続抽出、カラムクロマトグラフィーにより精製する工程、晶析工程、吸着精製（吸着剤で処理する工程）等である。この精製工程は、何れも公知の方法を用いて実施することができる。この精製工程は、工程（２）の後に設けてもよい。
【０１４６】
本発明における単量体成分から第二の高分子化合物を製造する一連の工程の典型例としては、「工程（１）」／末端封止工程／分液工程／脱水工程／カラムクロマトグラフィー工程／「工程（２）」、「工程（１）」／末端封止工程／分液工程／カラムクロマトグラフィー工程／「工程（２）」、「工程（１）」／末端封止工程／分液工程／「工程（２）」等が挙げられる。
【実施例】
【０１４７】
以下、本発明を更に詳細に説明するために実施例を示すが、本発明はこれらに限定されるものではない。【０１４８】
＜分子量分析＞
高分子化合物のポリスチレン換算の重量平均分子量（Ｍｗ）、ポリスチレン換算の数平均分子量（Ｍｎ）、多分散度（Ｍｗ／Ｍｎ）は、ゲルパーミエーションクロマトグラフィ（ＧＰＣ）により求めた。
・分析条件
測定装置：ＨＬＣ−８３２０ＧＰＣ（東ソー株式会社製）
カラム：ＰＬｇｅｌ  １０μｍ  ＭＩＸＥＤ−Ｂ（東ソー株式会社製）
カラム温度：４０℃
移動相：テトラヒドロフラン
流量：０．５ｍＬ／分
検出波長：２２８ｎｍ【０１４９】
＜実施例１＞
［重合工程：工程（１）］
反応容器内を不活性ガス雰囲気とした後、化合物（Ｍ１）（20.26mmol）、化合物（Ｍ２）（18.01mmol）、化合物（Ｍ３）（2.25mmol）、化合物（Ｍ４）（2.25mmol）、ジクロロビス［トリス（２−メトキシフェニル）ホスフィン］パラジウム（0.0135mmol）、及びトルエン（165.1g）を加えた。その後、反応容器内の酸素濃度を0.01体積％未満に調整し、80℃に加熱した。その後、そこへ、20重量％水酸化テトラエチルアンモニウム水溶液（124.3g）を加え、３時間撹拌した。その後、化合物（Ｍ１）（0.80mmol）を加え3時間撹拌し、さらに化合物（Ｍ１）（0.80mmol）を加え2時間撹拌し、さらに化合物（Ｍ１）（0.19mmol）を加え2時間撹拌し、第一の高分子化合物の粗生成物を得た。第一の高分子化合物の粗生成物は、Ｍｎが2.8×104であり、Ｍｗが9.5×104であり、多分散度が3.7であった。
2018225674.tif 000028
【０１５０】
［末端封止工程］
重合完了後の反応液に、フェニルボロン酸（2.25mmol）を加え５時間撹拌した。【０１５１】
［分液工程］
反応液を室温まで冷却し、反応液をトルエン（1074.3g）で希釈し分液後、イオン交換水（372g）で3回洗浄した。【０１５２】
［脱水工程］
トルエン溶液を、18kPaまで減圧し、65℃まで加熱し、還流脱水を実施した。【０１５３】
［カラム工程］
得られたトルエン溶液を、アルミナ及びシリカゲルを混合したカラムに通すことにより吸着精製し、1000.2gの第一の高分子化合物（Ｐ１）のトルエン溶液を得た。第一の高分子化合物（Ｐ１）は、Ｍｎが2.8×104であり、Ｍｗが9.6×104であり、多分散度が3.4であった。【０１５４】
［分画工程：工程（２）］
得られた第一の高分子化合物（Ｐ１）のトルエン溶液（553.7g）に対し、撹拌動力0.3kW／m3で、メタノール（149.5g）（トルエン溶液100重量部に対しメタノール27重量部）を滴下し、１時間撹拌した。得られた混合物を２２℃で１７．５時間静置することで二層に分離し、ポリスチレン換算の重量平均分子量が大きい下層を分別した。分別された下層をトルエン(310.5g)で希釈し、第二の高分子化合物（Ｐ２）を得た。第二の高分子化合物（Ｐ２）は、Ｍｎが6.1×104であり、Ｍｗが1.3×105であり、多分散度が2.1であった。【０１５５】
［晶析工程］
得られた第二の高分子化合物（Ｐ２）のトルエン溶液をメタノール（2117g）に滴下し、１時間撹拌した後、得られた固体をろ取し、乾燥させ、高分子化合物（Ｐ３）を得た。高分子化合物（Ｐ３）は、Ｍｎが6.3×104であり、Ｍｗが1.3×105であり、多分散度が2.1であった。【０１５６】
＜実施例２＞
［分画工程：工程（２）］
実施例１のカラム工程で得られた第一の高分子化合物（Ｐ１）のトルエン溶液100重量部に対し、エタノール39重量部を滴下し、撹拌した。得られた混合物を２３℃で２．５時間静置することで二層に分離し、ポリスチレン換算の重量平均分子量が大きい下層を分別した。分別された下層をトルエンで希釈し、第二の高分子化合物（Ｐ４）を得た。高分子化合物（Ｐ４）は、Ｍｎが8.8×104であり、Ｍｗが1.7×105であり、多分散度が2.0であった。【０１５７】
＜実施例３＞
［分画工程：工程（２）］
実施例１のカラム工程で得られた第一の高分子化合物（Ｐ１）のトルエン溶液100重量部に対し、イソプロパノール60重量部を滴下し、撹拌した。得られた混合物を２３℃で２０時間静置することで二層に分離し、ポリスチレン換算の重量平均分子量が大きい下層を分別した。分別された下層をトルエンで希釈し、第二の高分子化合物（Ｐ５）を得た。高分子化合物（Ｐ５）は、Ｍｎが6.8×104であり、Ｍｗが1.3×105であり、多分散度が2.0であった。【０１５８】
＜実施例４＞
［分画工程：工程（２）］
実施例１のカラム工程で得られた第一の高分子化合物（Ｐ１）のトルエン溶液100重量部に対し、アセトン90重量部を滴下し、撹拌した。得られた混合物を２３℃で２０時間静置することで二層に分離し、ポリスチレン換算の重量平均分子量が大きい下層を分別した。分別された下層をトルエンで希釈し、第二の高分子化合物（Ｐ６）を得た。高分子化合物（Ｐ６）は、Ｍｎが8.3×104であり、Ｍｗが1.5×105であり、多分散度が1.8であった。【０１５９】
＜実施例５＞
［分画工程：工程（２）］
実施例１のカラム工程で得られた第一の高分子化合物（Ｐ１）のトルエン溶液100重量部に対し、酢酸エチル254重量部を滴下し、撹拌した。得られた混合物を２３℃で２０時間静置することで二層に分離し、ポリスチレン換算の重量平均分子量が大きい下層を分別した。分別された下層をトルエンで希釈し、第二の高分子化合物（Ｐ７）を得た。高分子化合物（Ｐ７）は、Ｍｎが1.3×105であり、Ｍｗが2.1×105であり、多分散度が1.6であった。【０１６０】
＜比較例１＞
［晶析工程］
実施例１のカラム工程で得られた第一の高分子化合物（Ｐ１）のトルエン溶液（277.0g）を、分画工程を経ることなく、メタノール（1802ｇ）に滴下し、１時間撹拌した。得られた固体をろ取し、乾燥させ、高分子化合物（Ｐ８）を得た。高分子化合物（Ｐ８）は、Ｍｎが3.0×104であり、Ｍｗが9.6×104であり、多分散度が3.2であった。
これより、分画工程を経ずに晶析して得られた高分子化合物の多分散度は、カラム工程後の高分子化合物の多分散度とほとんど変化がないことが確認された。【０１６１】
＜比較例２＞
［分画工程：工程（２）］
実施例１のカラム工程で得られた第一の高分子化合物（Ｐ１）のトルエン溶液100重量部に対し、キシレン50重量部を滴下し、撹拌した。得られた混合物を２３℃で２４時間静置したが、二層に分離しなかった。トルエン及びキシレンの混合溶液中の高分子化合物（Ｐ２２）は、Mｎが2.8×104であり、Ｍｗが9.6×104であり、多分散度が3.4であった。【０１６２】
＜比較例３＞
［分画工程：工程（２）］
実施例１のカラム工程で得られた第一の高分子化合物（Ｐ１）のトルエン溶液100重量部に対し、テトラヒドロフラン50重量部を滴下し、撹拌した。得られた混合物を２３℃で２４時間静置したが、二層に分離しなかった。トルエン及びテトラヒドロフランの混合溶液中の高分子化合物（Ｐ２３）は、Mｎが2.6×104であり、Ｍｗが9.5×104であり、多分散度が3.6であった。【０１６３】
比較例２、及び比較例３より、分画工程において良溶媒を添加しても二層に分離せず、得られた高分子化合物の多分散度は、カラム工程後の高分子化合物の多分散度とほとんど変化がないことが確認された。【０１６４】
＜実施例６＞
［重合工程：工程（１）］
反応容器内を不活性ガス雰囲気とした後、化合物（Ｍ１）（18.96mmol）、化合物（Ｍ２）（7.98mmol）、化合物（Ｍ３）（2.00mmol）、化合物（Ｍ４）（2.00mmol）、化合物（Ｍ５）（7.98mmol）、ビス［ジ-tert-ブチル（４−ジメチルアミノフェニル）ホスフィン］ジクロロパラジウム（0.0100mmol）、臭化テトラブチルアンモニウム（643.7mg）、及びキシレン（168.3g）を加えた。その後、反応容器内の酸素濃度を0.01体積％未満に調整し、80℃に加熱した。その後、そこへ、15重量％水酸化テトラメチルアンモニウム水溶液（101.4g）を加え、２時間撹拌し、第一の高分子化合物の粗生成物を得た。第一の高分子化合物の粗生成物は、Ｍｎが1.2×104であり、Ｍｗが1.0×105であり、多分散度が8.4であった。
2018225674.tif 000029
【０１６５】
［末端封止工程］
重合完了後の反応液に、フェニルボロン酸（9.97mmol）を加え８時間撹拌した。【０１６６】
［分液工程］
反応液を室温まで冷却し、反応液をキシレン（1061.0g）で希釈し分液後、イオン交換水（372g）で3回洗浄した。【０１６７】
［脱水工程］
キシレン溶液を、18kPaまで減圧し、65℃まで加熱し、還流脱水を実施した。【０１６８】
［カラム工程］
得られたキシレン溶液を、アルミナ及びシリカゲルを混合したカラムに通すことにより吸着精製し、第一の高分子化合物（Ｐ９）のキシレン溶液を得た。高分子化合物（Ｐ９）は、Ｍｎが1.1×104であり、Ｍｗが9.9×104であり、多分散度が8.7であった。【０１６９】
［分画工程：工程（２）］
得られた第一の高分子化合物（Ｐ９）のキシレン溶液100重量部に対し、メタノール24重量部を滴下し、２３℃で撹拌した。得られた混合物を２３℃で１．５時間静置することで二層に分離し、ポリスチレン換算の重量平均分子量が大きい下層を分別した。分別された下層をキシレンで希釈し、第二の高分子化合物（Ｐ１０）を得た。第二の高分子化合物（Ｐ１０）は、Ｍｎが5.3×104であり、Ｍｗが1.2×105であり、多分散度が2.3であった。【０１７０】
＜実施例７＞
［分画工程：工程（２）］
実施例６のカラム工程で得られた第一の高分子化合物（Ｐ９）のキシレン溶液100重量部に対し、エタノール40重量部を滴下し、撹拌した後、２３℃で１．５時間静置し二層に分離し、ポリスチレン換算の重量平均分子量が大きい下層を分別し、キシレンで希釈し、第二の高分子化合物（Ｐ１１）を得た。高分子化合物（Ｐ１１）は、Ｍｎが5.1×104であり、Ｍｗが1.2×105であり、多分散度が2.3であった。【０１７１】
＜実施例８＞
［分画工程：工程（２）］
実施例６のカラム工程で得られた第一の高分子化合物（Ｐ９）のキシレン溶液100重量部に対し、イソプロパノール46重量部を滴下し、撹拌した。得られた混合物を２３℃で２時間静置することで二層に分離し、ポリスチレン換算の重量平均分子量が大きい下層を分別した。分別された下層をキシレンで希釈し、第二の高分子化合物（Ｐ１２）を得た。高分子化合物（Ｐ１２）は、Ｍｎが6.6×104であり、Ｍｗが1.5×105であり、多分散度が2.3であった。【０１７２】
＜実施例９＞
［分画工程：工程（２）］
実施例６のカラム工程で得られた第一の高分子化合物（Ｐ９）のキシレン溶液100重量部に対し、アセトン65重量部を滴下し、撹拌した。得られた混合物を２３℃で２時間静置することで二層に分離し、ポリスチレン換算の重量平均分子量が大きい下層を分別した。分別された下層をキシレンで希釈し、第二の高分子化合物（Ｐ１３）を得た。高分子化合物（Ｐ１３）は、Ｍｎが7.2×104であり、Ｍｗが1.8×105であり、多分散度が2.5であった。【０１７３】
＜実施例１０＞
［分画工程：工程（２）］
実施例６のカラム工程で得られた第一の高分子化合物（Ｐ９）のキシレン溶液100重量部に対し、酢酸エチル150重量部を滴下し、撹拌した。得られた混合物を２３℃で３時間静置することで二層に分離し、ポリスチレン換算の重量平均分子量が大きい下層を分別した。分別された下層をキシレンで希釈し、第二の高分子化合物（Ｐ１４）を得た。高分子化合物（Ｐ１４）は、Ｍｎが7.6×104であり、Ｍｗが1.6×105であり、多分散度が2.2であった。【０１７４】
＜実施例１１＞
［分画工程：工程（２）］
実施例６のカラム工程で得られた第一の高分子化合物（Ｐ９）のキシレン溶液100重量部に対し、N-メチル-2-ピロリドン161重量部を滴下し、撹拌した。得られた混合物を２３℃で２２時間静置することで二層に分離し、ポリスチレン換算の重量平均分子量が大きい下層を分別した。分別された下層をキシレンで希釈し、第二の高分子化合物（Ｐ１５）を得た。高分子化合物（Ｐ１５）は、Ｍｎが8.1×104であり、Ｍｗが1.7×105であり、多分散度が2.1であった。【０１７５】
＜実施例１２＞
［分画工程：工程（２）］
実施例６のカラム工程で得られた第一の高分子化合物（Ｐ９）のキシレン溶液100重量部に対し、メタノール24重量部を滴下し、撹拌した。得られた混合物を１０℃で３時間静置し二層に分離し、ポリスチレン換算の重量平均分子量が大きい下層を分別した。分別された下層をキシレンで希釈し、第二の高分子化合物（Ｐ１６）を得た。高分子化合物（Ｐ１６）は、Ｍｎが5.0×104であり、Ｍｗが1.2×105であり、多分散度が2.4であった。【０１７６】
＜実施例１３＞
［分画工程：工程（２）］
実施例６のカラム工程で得られた第一の高分子化合物（Ｐ９）のキシレン溶液100重量部に対し、メタノール24重量部を滴下し、撹拌した。得られた混合物を３５℃で３時間静置することで二層に分離し、ポリスチレン換算の重量平均分子量が大きい下層を分別した。分別された下層をキシレンで希釈し、第二の高分子化合物（Ｐ１７）を得た。高分子化合物（Ｐ１７）は、Ｍｎが5.1×104であり、Ｍｗが1.2×105であり、多分散度が2.4であった。【０１７７】
＜実施例１４＞
［重合工程：工程（１）］
反応容器内を不活性ガス雰囲気とした後、化合物（Ｍ６）（5.00mmol）、化合物（Ｍ２）（4.75mmol）、化合物（Ｍ７）（0.28mmol）、炭酸カリウム（25mmol）、テトラヒドロフラン（75g）、及び水（12.5g）を加えた。その後、反応容器内の酸素濃度を0.01体積％未満に調整し、80℃に加熱した。その後、そこへ、[トリス（ジベンジリデンアセトン）]ジパラジウム（0.100mmol）、及びトリ−ｔｅｒｔ−ブチルホスホニウムテトラフルオロボラート（0.400mmol）を加え、３時間撹拌し、第一の高分子化合物の粗生成物を得た。
2018225674.tif 000030
【０１７８】
［分液工程］
反応液を室温まで冷却し、反応液をトルエン（264.7g）で希釈し分液後、イオン交換水（90g）で3回洗浄した。【０１７９】
［カラム工程］
得られたテトラヒドロフラン及びトルエンの混合溶液を、アルミナ及びシリカゲルを混合したカラムに通すことにより吸着精製し、282.8gの第一の高分子化合物（Ｐ１８）のテトラヒドロフラン及びトルエンの混合溶液を得た。第一の高分子化合物（Ｐ１８）は、Ｍｎが4.4×103であり、Ｍｗが2.7×105であり、多分散度が61.3であった。【０１８０】
［分画工程：工程（２）］
得られた第一の高分子化合物（Ｐ１８）のテトラヒドロフラン及びトルエンの混合溶液100重量部に対し、メタノール20重量部を滴下し、撹拌した。得られた混合物を２３℃で１．５時間静置することで二層に分離し、ポリスチレン換算の重量平均分子量が大きい下層を分別した。分別された下層をトルエンで希釈し、第二の高分子化合物（Ｐ１９）を得た。第二の高分子化合物（Ｐ１９）は、Ｍｎが2.4×104であり、Ｍｗが3.4×105であり、多分散度が13.9であった。【０１８１】
＜実施例１５＞
［分画工程：工程（２）］
実施例１４のカラム工程で得られた第一の高分子化合物（Ｐ１８）のテトラヒドロフラン及びトルエンの混合溶液100重量部に対し、メタノール16重量部を滴下し、撹拌した。得られた混合物を２３℃で１．５時間静置することで二層に分離し、ポリスチレン換算の重量平均分子量が大きい下層を分別した。分別された下層をトルエンで希釈し、第二の高分子化合物（Ｐ２０）を得た。第二の高分子化合物（Ｐ２０）は、Ｍｎが2.8×104であり、Ｍｗが5.3×105であり、多分散度が18.9であった。【０１８２】
＜実施例１６＞
［分画工程：工程（２）］
実施例１４のカラム工程で得られた第一の高分子化合物（Ｐ１８）のテトラヒドロフラン及びトルエンの混合溶液100重量部に対し、酢酸エチル100重量部を滴下し、撹拌した。得られた混合物を２３℃で１．５時間静置することで二層に分離し、ポリスチレン換算の重量平均分子量が大きい下層を分別した。分別された下層をトルエンで希釈し、第二の高分子化合物（Ｐ２１）を得た。第二の高分子化合物（Ｐ２１）は、Ｍｎが3.3×104であり、Ｍｗが4.9×105であり、多分散度が14.7であった。【０１８３】
【表１】
2018225674.tif 000031
【０１８４】
表１に示すように、工程（２）の分画操作により、高分子化合物の多分散度を飛躍的に小さくできることが明らかとなった。
【国際調査報告】
2018225674.tif 000035
2018225674.tif 000036
2018225674.tif 000037
2018225674.tif 000038